Patent DE-202022103585-U1 (DE)
Title: Biologisch abbaubare Bodendichtungsbahn
IPC: E02D31/00
Filed: 2022-06-28
Abstract: Geokunststoffmatte, umfassend:
 - eine obere Decklage,
 - eine untere Decklage
 - eine zwischen der oberen Decklage und der unteren Decklage angeordnete Mittelfüllschicht aus einem Füllschichtmaterial, das ein quellfähiges Material umfasst, wobei das Füllschichtmaterial ein Quellverhalten aufweist,
 - eine Verbindungsstruktur, mittels derer die obere und die untere Decklage an mehreren Positionen durch die Mittelfüllschicht hindurch miteinander mechanisch verbunden sind, wobei die Positionen der Verbindung von einander beabstandet sind, vorzugsweise in einem regelmäßigen Abstand zueinander entlang einer geraden Linie folgenden Positionen, sodass die obere und untere Decklage durch die Verbindungsstruktur eine Schälfestigkeit zueinander aufweisen, dadurch gekennzeichnet, dass die obere Decklage und/oder die untere Decklage aus einem biologisch abbaubaren Material bestehen oder ein biologisch abbaubares Material umfassen,
 - wobei die Schälfestigkeit zu einem vorbestimmten Zeitpunkt nach Beginn des biologischen Abbauprozesses durch einen Restschälfestigkeitsgrad charakterisiert ist, der durch die Quadratzahl eines Quotienten aus einer reduzierten Schälfestigkeit, welche die obere und untere Decklage und die Verbindungsstruktur zu dem vorbestimmten Zeitpunkt aufweist, zu einer Ausgangsschälfestigkeit, welche die obere und untere Decklage und die Verbindungsstruktur vor Beginn eines biologischen Abbauprozesses aufweist, , gebildet wird, wobei der Restschälfestigkeitsgrad
 o in einem Kompostierungsversuch durch vollständiges Einlegen der Geokunststoffmatte in Kompost und Kompostierung in einem Temperaturbereich, der über 25°C und unter 65°C liegt, bis zu dem vorbestimmten Zeitpunkt und Messung der Schälfestigkeit in einem Schälversuch vor dem Einlegen und zu dem vorbestimmten Zeitpunkt nach Entnahme aus dem Kompost, oder 
 o in einem marinen Inkubationstest, mit folgenden Umgebungsbedingungen:; Temperatur 30°C +/- 2°C; aerobe Bedingungen in Meerwasser mit einem Salzgehalt von 3,5 Gew.-% +/- 1 Gew.-% und Messung der Schälfestigkeit in einem Schälversuch vor dem Einlegen und zu dem vorbestimmten Zeitpunkt nach Entnahme aus dem Meerwasser; ermittelt wird, und
 - wobei das Quellverhalten durch einen Quellhebungsgrad charakterisiert ist, der durch den Quotienten aus dem Volumen des Füllschichtmaterials einschließlich des darin aufgenommenen Wassers an dem vorbestimmten Zeitpunkt zu einem Ausgangsvolumen des Füllschichtmaterials vor Quellbeginn, gebildet wird, wobei der Quellhebungsgrad durch vollständiges Eintauchen einer Füllschichtmateriallage in ein Wasserbad und Belasten der Füllschichtmateriallage mit einem Druck von 4,5 N/m 2  ermittelt wird, bei der ein Quell-Abbau-Verhältnis, das gebildet ist aus dem Quellhebungsgrad dividiert durch den Restschälfestigkeitsgrad, innerhalb der ersten Woche nach dem zeitgleichen Beginn des Quellprozesses und des biologischen Abbauprozesses in einem Bereich zwischen 1 und 5 liegt und ab dem Anfang des zweiten bis zum Ende des dritten Monats nach Quell- und Abbaubeginn in einem Bereich zwischen 1,5 und 25, vorzugsweise in einem Bereich mit einer Untergrenze von 2 und/oder einer Obergrenze von 15 liegt.